СОПОЛИМЕР ПРОПИЛЕНА ДЛЯ БУТЫЛОК ИЗГОТАВЛИВАЕМЫХ ПНЕВМОФОРМОВАНИЕМ С ЭКСТРУЗИЕЙ

1. Изделие, полученное экструзией с раздувом, содержащее сополимер пропилена (R-РР), где сополимер пропилена (R-PP) имеет:
(a) содержание сомономера в пределах от 3,0 до 10,0 мол.%;
2
(b) скорость течения расплава MFR (230°C), измеренную согласно ISO 1133, в пределах от 0,5 до 4,0 г/10 мин; и
(c) относительное содержание соединенных в блоки последовательностей этилена (I(E)) в пределах от 45,0 до 69,0%, где содержание I(E) определили при использовании уравнения (I):
где
I(E) - относительное содержание соединенных в блоки последовательностей этилена, %;
fPEP - молярная фракция последовательностей пропилена/этилена/пропилена (PEP) в образце;
fPEE - молярная фракция последовательностей пропилена/этилена/этилена (РЕЕ) и последовательностей этилена/этилена/пропилена (ЕЕР) в образце;
fEEE - молярная фракция последовательностей этилена/этилена/этилена (ЕЕЕ) в образце,
13
и где концентрации всех последовательностей приведены согласно статистическому анализу данных по триадам, полученным при использовании С-ЯМР; и
(d) фракцию, растворимую в гексане, в пределах от 1,8 до 5,0 мас.%.
2. Изделие, полученное экструзией с раздувом, по п. 1, где сополимер пропилена (R-РР) имеет содержание фракции, растворимой в холодном ксилоле (XCS), в пределах от 4,0 до 18,0 мас.%.
3. Изделие, полученное экструзией с раздувом, по п. 1 или 2, где сополимер пропилена(R-PP)имеет:
(a) температуру стеклования в пределах от -12 до +2°C;
и/или
(b) не имеет температуру стеклования ниже -20°C
(имеет температуру стеклования выше -20°C).
4. Изделие, полученное экструзией с раздувом, по п. 1 или 2, где сополимер пропилена (R-PP) имеет:
(a) температуру плавления в пределах от 135 до 155°C;
и/или
(b) температуру кристаллизации в пределах от 105 до 120°C.
5. Изделие, полученное экструзией с раздувом, по п. 1 или 2, где сополимер пропилена (R-PP)
13
(a) имеет содержание 2,1 региодефектов максимально 0,4%, как определено при использовании С-ЯМР спектроскопии;
и/или
(b) является монофазным.
4
12
6. Изделие, полученное экструзией с раздувом, по п. 1 или 2, где сомономер выбирают из этилена, С-С α-олефина и их смесей, предпочтительно сомономер представляет этилен.
7. Изделие, полученное экструзией с раздувом, по п. 1 или 2, где указанный сополимер пропилена (R-PP) содержит две фракции, первую фракцию сополимера пропилена (R-PP1) и вторую фракцию сополимера пропилена (R-PP2), указанная первая фракция сополимера пропилена (R-PP1) отличается от указанной второй фракции сополимера пропилена (R-PP2) по содержанию сомономера и/или скорости течения расплава.
8. Изделие, полученное экструзией с раздувом, по п. 7, где
(a) массовое соотношение между первой фракцией сополимера пропилена (R-PP1) и второй фракцией сополимера пропилена (R-PP2) [(R-PP1):(R-PP2)] составляет от 70:30 до 30:70;
и/или
4
12
4
12
(b) сомономеры первой фракции сополимера пропилена (R-PP1) и второй фракции сополимера пропилена (R-PP2) выбирают из этилена, С-С α-олефина, и их смесей, предпочтительно сомономеры первой фракции сополимера пропилена (R-PP1) и второй фракции сополимера пропилена (R-PP2) являются идентичными и их выбирают из этилена, С-С α-олефина и их смесей.
9. Изделие, полученное экструзией с раздувом, по п. 8, где
(а) первая фракция сополимера пропилена (R-PP1) представляет фракцию бедную сомономером, а вторая фракция сополимера пропилена (R-PP2) представляет фракцию богатую сомономером
и/или
(b) первая фракция сополимера пропилена (R-PP1) имеет более низкое содержание сомономера, чем в сополимере пропилена (R-PP).
10. Изделие, полученное экструзией с раздувом, по любому из предшествующих пп. 8 и 9, где
(a) первая фракция сополимера пропилена (R-PP1) имеет содержание сомономера в пределах от 1,0 до 7,0 мол.% от первой фракции сополимера пропилена (R-PP1);
и/или предпочтительно и
(b) вторая фракция сополимера пропилена (R-PP2) имеет содержание сомономера в пределах от более чем 4,5 до 13,0 мол.% от второй фракции сополимера пропилена (R-PP2).
11. Изделие, полученное экструзией с раздувом, по любому из предшествующих пп. 8 и 9, где
(a) первая фракция сополимера пропилена (R-PP1) и вторая фракция сополимера пропилена (R-PP2) вместе отвечают уравнению (III)
где
Co(R-PP1) - содержание сомономера (мол.%) первой фракции сополимера пропилена (R-PP1),
Со(R-PP2) - содержание сомономера (мол.%) второй фракции сополимера пропилена (R-PP2),
и/или
(b) первая фракция сополимера пропилена (R-PP1) и фракция сополимера пропилена (R-PP) вместе отвечают уравнению (IV)
где
Co(R-PP1) - содержание сомономера (мол.%) первой фракции сополимера пропилена (R-PP1),
Со(R-PP) - содержание сомономера (мол.%) сополимера пропилена (R-PP).
12. Изделие, полученное экструзией с раздувом, по п. 1 или 2, где сополимер пропилена (R-PP) по любому из предшествующих пунктов 1-11 получают в присутствии:
(а) катализатора Циглера-Натта (ZN-C), содержащего соединение титана (ТС), соединение магния (МС) и внутренний донор (ID), где указанный внутренний донор (ID) не является сложным эфиром фталевой кислоты,
(b) необязательно сокатализатор (Со), и
(c) необязательно внешний донор(ED).
13. Изделие, полученное экструзией с раздувом, по п. 12, где
(a) внутренний донор (ID) выбирают из необязательно замещенных малонатов, маленатов, сукцинатов, глутаратов, циклогексен-1,2-дикарбоксилатов, бензоатов и любых их производных и/или смесей, предпочтительно внутренний донор (ID) представляет цитраконат;
(b) молярное соотношение сокатализатора (Со) к внешнему донору (ED) (Co/ED) составляет от 3 до 45.
14. Изделие, полученное экструзией с раздувом, по п. 13, где сополимер пропилена (R-PP) получают при использовании способа последовательной полимеризации, включающего по меньшей мере два реактора (R1) и (R2), в первом реакторе (R1) получают первую фракцию сополимера пропилена (R-PP1) и затем перемещают во второй реактор (R2), во втором реакторе (R2) вторую фракцию сополимера пропилена (R-PP2) получают в присутствии первой фракции сополимера пропилена (R-PP1).
15. Изделие, полученное экструзией с раздувом, по п. 1 или 2, где изделие, полученное экструзией с раздувом, представляет бутылку.
16. Применение сополимера пропилена (R-PP) по любому из предшествующих пп. 1-11 для улучшения оптических свойств изделия, полученного экструзией с раздувом, такого как бутылка, полученная формованием экструзией с раздувом, содержащего по меньшей мере 90 мас.% указанного сополимера пропилена (R-PP) с сохранением на высоком уровне ударных свойств.
17. Применение по п. 16, где улучшение достигается, когда изделие, полученное экструзией с раздувом, такое как бутылка, полученная формованием экструзией с раздувом, имеет фактор внешнего вида бутылки (BAF) перед стерилизацией более чем 65 и высоту падения при температуре 23°C по меньшей мере 1,0 м.